(57)【要約】  【課題】  分散安定性に優れ、高い光沢性及び高い印字濃度を付与しうるインクジェット記録用水系インク及びそれに用いられるインクジェット記録用水分散体の提供。  【解決手段】  顔料を含有する水不溶性ビニルポリマーの水分散体であって、水不溶性ビニルポリマーが、ノニオン性の（メタ）アクリルアミド系モノマーを含むモノマー成分を重合させてなるものである、インクジェット記録用水分散体、及びこの水分散体を含有するインクジェット記録用水系インク。【選択図】  なし【特許請求の範囲】
【請求項１】
顔料を含有する水不溶性ビニルポリマーの水分散体であって、水不溶性ビニルポリマーが、ノニオン性の（メタ）アクリルアミド系モノマーを含むモノマー成分を重合させてなるものである、インクジェット記録用水分散体。
【請求項２】
ノニオン性の（メタ）アクリルアミド系モノマーが、式（Ｉ）で表わされるモノマーである、請求項１記載のインクジェット記録用水分散体。
ＣＨ2＝Ｃ（Ｒ1）ＣＯＮＲ2Ｒ3          （Ｉ）
（式中、Ｒ1は水素原子又はメチル基、Ｒ2及びＲ3は同一又は異なって、酸素原子又はハロゲン原子を有していても良い炭素数１〜２２の１価の炭化水素基を示し、Ｒ2 とＲ3は、一緒になって、ヘテロ原子を有していても良い環を形成していてもよい。）
【請求項３】
水不溶性ビニルポリマーが、更に、塩生成基含有モノマー及び疎水性モノマーを共重合させて得られるものである、請求項１又は２記載のインクジェット記録用水分散体。
【請求項４】
水不溶性ビニルポリマーが、更に、式（II）で表わされるポリオキシアルキレン又はアリーレン基含有モノマーを共重合させて得られるものである、請求項１〜３いずれかの項記載のインクジェット記録用水分散体。
ＣＨ2＝Ｃ（Ｒ1）ＣＯＯ（Ｒ4Ｏ）rＲ5   （II）
（式中、Ｒ1は前記の意味を示し、Ｒ4はヘテロ原子を有していても良い炭素数１〜３０の２価の炭化水素基、Ｒ5は水素原子又はヘテロ原子を有していても良い炭素数１〜３０の１価の炭化水素基、ｒは１〜６０の数を示し、ｒ個のＲ4は同一でも異なっていてもよい。）
【請求項５】
水不溶性ビニルポリマーが、更にマクロモノマーを共重合させて得られるものである、請求項１〜４いずれかの項記載のインクジェット記録用水分散体。
【請求項６】
水不溶性ビニルポリマーが、１００００〜３０００００の重量平均分子量を有する、請求項１〜５いずれかの項記載のインクジェット記録用水分散体。
【請求項７】
請求項１〜６いずれかの項記載の水分散体を含有するインクジェット記録用水系インク。
【発明の詳細な説明】
【技術分野】
【０００１】
本発明は、インクジェット記録用水分散体、及びインクジェット記録用水系インクに関する。
【背景技術】
【０００２】
インクジェット記録方式は、非常に微細なノズルからインク液滴を記録部材に直接吐出し、付着させて文字や画像を得る記録方式である。この方式によれば、使用する装置が低騒音で操作性がよいという利点を有するのみならず、カラー化が容易であり、かつ記録部材として普通紙を使用することができるという利点があるため、近年広く用いられている。インクジェットプリンタに使用されるインクには、耐水性や耐光性を向上させるため、近年、顔料系インクが使用されている。しかしながら、顔料系インクは、コピー用紙では顔料が表面に残留しがたく、印字濃度が低いという欠点がある。
【０００３】
そこで、印字品質を向上させる為にアクリルアミド誘導体を表面処理したカーボンブラックを用いる記録用インク（例えば、特許文献１参照）が提案されている。しかしながら、かかる方法では、普通紙における印字濃度と専用紙における光沢性を両立させることができないという欠点がある
【特許文献１】特開平５−２３０４１０号公報
【発明の開示】
【発明が解決しようとする課題】
【０００４】
本発明は、分散安定性に優れ、高い光沢性及び高い印字濃度を付与しうるインクジェット記録用水系インク及びそれに用いられるインクジェット記録用水分散体を提供することを課題とする。
【課題を解決するための手段】
【０００５】
本発明は、顔料を含有する水不溶性ビニルポリマーの水分散体であって、水不溶性ビニルポリマーが、ノニオン性の（メタ）アクリルアミド系モノマーを含むモノマー成分を重合させてなるものである、インクジェット記録用水分散体、及びこの水分散体を含有するインクジェット記録用水系インクを提供する。
【０００６】
なお、本明細書にいう「（メタ）アクリ」とは、「アクリ」又は「メタクリ」を意味する。
【発明の効果】
【０００７】
本発明の水系インクは、分散安定性に優れ、更に、高光沢性、高印字濃度を付与しうるものであるので、インクジェット記録用水系インクとして好適に使用することができるものである。
【発明を実施するための最良の形態】
【０００８】
［顔料］
本発明に用いられる顔料は、有機顔料及び無機顔料である。また、必要に応じて、それらに体質顔料を併用することもできる。
【０００９】
有機顔料としては、例えば、アゾ顔料、ジスアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料等が挙げられる。
【００１０】
好ましい有機顔料の具体例としては、C.I.ピグメント・イエロー 13, 74, 83, 109, 110, 128, 151, 155、C.I. ピグメント・レッド 48, 57, 122, 177, 184, 188, 202, 254、C.I.ピグメント・バイオレット 19、C.I. ピグメント・ブルー 15, 15:1, 15:2, 15:3, 15:4, 16、C.I. ピグメント・グリーン 7, 36等が挙げられる。
【００１１】
無機顔料としては、例えば、カーボンブラック、金属酸化物、金属硫化物、金属塩化物等が挙げられる。これらの中では、特に黒色水系インクにおいては、カーボンブラックが好ましい。カーボンブラックとしては、ファーネスブラック、サーマルランプブラック、アセチレンブラック、チャンネルブラック等が挙げられる。体質顔料としては、シリカ、炭酸カルシウム、タルク等が挙げられる。
これらの中では、光沢性の観点から表面極性の低い有機顔料が、より好ましい。
【００１２】
顔料の含有量は、印字濃度及び分散安定性の観点から、ビニルポリマーの樹脂固形分１００ 重量部に対して、好ましくは２０〜１２００重量部、より好ましくは５０〜９００ 重量部である。
【００１３】
［水不溶性ビニルポリマー］
本発明に用いられる水不溶性ビニルポリマーは、ノニオン性の（メタ）アクリルアミド系モノマーを含むモノマー成分（以下、本発明のモノマー成分という）を重合させて得られるものである。
【００１４】
ノニオン性の（メタ）アクリルアミド系モノマーは、塩生成基を有さないモノマーであり、式（Ｉ）で表わされるモノマー（以下、モノマー（Ｉ）という）が好ましい。
【００１５】
ＣＨ2＝Ｃ（Ｒ1）ＣＯＮＲ2Ｒ3          （Ｉ）
（式中、Ｒ1は水素原子又はメチル基、Ｒ2及びＲ3は同一又は異なって、酸素原子又はハロゲン原子を有していても良い炭素数１〜２２の１価の炭化水素基を示し、Ｒ2 とＲ3は、一緒になって、ヘテロ原子を有していても良い環を形成していてもよい。）
式（Ｉ）において、Ｒ2 とＲ3は、同一又は異なって、酸素原子又はハロゲン原子を有していても良い炭素数１〜２２の直鎖若しくは分岐鎖のアルキル基又はアルケニル基、炭素数６〜２２のアリール基が好ましい。アリール基としてアルキルアリール基、アリールアルキル基等であってもよい。アルキル基としては、更に好ましくは炭素数１〜８のアルキル基である。
【００１６】
アルキル基としては、メチル基、エチル基、ｉ−プロピル基、ｎ−プロピル基、ｎ−ブチル基、ｔ−ブチル基、ｎ−オクチル基、２−エチルヘキシル基、デシル基、ラウリル基、ミリスチル基、セチル基、ステアリル基、べへニル基等が挙げられる。アリール基としては、フェニル基、ノニルフェニル基等が挙げられる。ハロゲン原子として、塩素原子、フッ素原子、臭素原子等が挙げられる。
【００１７】
モノマー（Ｉ）の具体例としては、(メタ)アクリルアミド、N −(1,1―ジメチル−３−オキソブチル）（メタ）アクリルアミド、N,N −ジメチル（メタ）アクリルアミド、N,N −ジエチル（メタ）アクリルアミド、N,N −ジイソプロピル（メタ）アクリルアミド、N,N −ジブチル（メタ）アクリルアミド、N,N −ジフェニル（メタ）アクリルアミド、N −ｔ−ブチル（メタ）アクリルアミド、N −ｔ−ヘキシル（メタ）アクリルアミド、N −ｔ−オクチル（メタ）アクリルアミド、N −（１−メチルウンデシル）（メタ）アクリルアミド、N −イソボルニル（メタ）アクリルアミド、N −ノルボルニル（メタ）アクリルアミド、N −アダマンチル（メタ）アクリルアミド、N −ベンジル（メタ）アクリルアミド、N −（４−メチルフェニル）メチル（メタ）アクリルアミド、N −ジフェニル（メタ）アクリルアミド、フタリミドメチル（メタ）アクリルアミド、N −(2,2,2−トリクロロ−１−ヒドロキシ）エチル（メタ）アクリルアミド、N −(1,1,3,5−テトラメチル）オクチル（メタ）アクリルアミド、N −(1,5−ジメチル−１−エチル）ヘキシル（メタ）アクリルアミド、N −イソプロピル（メタ）アクリルアミド、N −メチロール（メタ）アクリルアミド、N −シクロヘキシル（メタ）アクリルアミド、N −(1,1,3−トリメチル）ブチル（メタ）アクリルアミド、Ｎ−（メタ）アクロイルモルホリン等の（メタ）アクリルアミドモノマーが挙げられる。ノニオン性の（メタ）アクリルアミド系モノマーは、本発明のインクジェット記録用水系インクの専用紙に印字した際に、光沢性を高めるという優れた効果を発現するものである。
【００１８】
本発明のモノマー成分中における、ノニオン性の（メタ）アクリルアミド系モノマーの含有量は、光沢性の観点から、０．１〜４０重量％が好ましく、１〜３０重量％が更に好ましく、３〜２０重量％が特に好ましい。
【００１９】
本発明のモノマー成分は、更に塩生成基含有モノマー及び疎水性モノマーを含有することが好ましい。
【００２０】
塩生成基含有モノマーとしては、アニオン性モノマー及びカチオン性モノマーが挙げられる。
【００２１】
アニオン性モノマーとしては、不飽和カルボン酸モノマー、不飽和スルホン酸モノマー、不飽和リン酸モノマー等が挙げられる。不飽和カルボン酸モノマーとしては、（メタ）アクリル酸〔（メタ）アクリル酸は、アクリル酸、メタクリル酸又はそれらの混合物を意味する〕、スチレンカルボン酸、マレイン酸系モノマー（無水マレイン酸、マレイン酸、マレイン酸モノエステル、マレイン酸モノアミド又はそれらのうちの２種類以上の混合物）、イタコン酸等が挙げられる。不飽和スルホン酸モノマーとしては、2-（メタ）アクリロイルオキシエタンスルホン酸、2-（メタ）アクリロイルオキシプロパンスルホン酸、2-（メタ）アクリルアミド-2-アルキル（炭素数１〜４）プロパンスルホン酸、ビニルスルホン酸、スチレンスルホン酸等が挙げられる。不飽和リン酸モノマーとしては、ビニルホスホン酸、ビニルホスフェート、ビス（メタクリロキシエチル）ホスフェート、ジフェニル-2- アクリロイロキシエチルホスフェート、ジフェニル-2-メタクリロイロキシエチルホスフェート、ジブチル-2-アクリロイロキシエチルホスフェート、ジブチル-2-メタクリロイロキシエチルホスフェート等が挙げられる。これらの中では、不飽和カルボン酸モノマーが好ましく、中でもアクリル酸及びメタクリル酸が好ましい。これらは、それぞれ単独で又は２種以上を混合して用いることができる。
【００２２】
カチオン性モノマーとしては、不飽和３級アミン含有モノマー、不飽和アンモニウム塩含有モノマー等が挙げられ、具体的には、N,N-ジメチルアミノエチル（メタ）アクリレート、N-(N',N'- ジメチルアミノプロピル）（メタ）アクリルアミド、ビニルピロリドン、メタクリロイルオキシエチルトリメチルアンモニウムメチルサルフェート、メタクリロイルオキシエチルジメチルエチルアンモニウムエチルサルフェート等が挙げられる。これらの中では、N,N-ジメチルアミノエチル（メタ）アクリレートが好ましい。
【００２３】
本発明のモノマー成分中における塩生成基含有モノマーの含有量は、分散安定性の観点から、好ましくは１〜５０重量％、より好ましくは２〜４０重量％、更に好ましくは５〜２０重量％である。
【００２４】
本発明に用いられる疎水性モノマーとしては、アルキル（メタ）アクリレート、芳香環含有モノマー等が挙げられる。これらは、それぞれ単独で又は２種以上を混合して用いることができる。
【００２５】
アルキル（メタ）アクリレートとしては、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のアルキル部分が炭素数１〜18のアルキル基であるアルキル（メタ）アクリレート類が挙げられる。これらは、それぞれ単独で又は２種以上を混合して用いることができる。
【００２６】
なお、前記（イソ又はターシャリー）及び（イソ）は、これらの基が存在している場合とそうでない場合の双方を意味し、これらの基が存在していない場合には、ノルマルを示す。
【００２７】
芳香環含有モノマーは、耐水性の観点から、スチレン、ビニルナフタレン、α―メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸及びネオペンチルグリコールアクリル酸安息香酸エステルからなる群より選ばれる１種以上が好ましい。これらの中ではスチレン、α−メチルスチレン、ビニルトルエン及びビニルナフタレンからなる群より選ばれる１種以上が、耐水性、耐擦過性の観点からより好ましい。
疎水性モノマーとしては、芳香環含有モノマーが好ましい。
【００２８】
本発明のモノマー成分中における疎水性モノマーの含有量は、印字濃度の観点から、好ましくは１〜６０重量％、より好ましくは２〜５０重量％、更に好ましくは５〜４０重量％である。
【００２９】
本発明のモノマー成分は、更にポリオキシアルキレン又はアリーレン基含有モノマーを含むことが好ましい。本発明に用いられるポリオキシアルキレン又はアリーレン基含有モノマーの代表例としては、式（II）で表されるモノマー（以下、モノマー(II)という）が挙げられる。
【００３０】
ＣＨ2＝Ｃ（Ｒ1）ＣＯＯ（Ｒ4Ｏ）rＲ5   （II）
（式中、Ｒ1は前記の意味を示し、Ｒ4はヘテロ原子を有していても良い炭素数１〜３０の２価の炭化水素基、Ｒ5は水素原子又はヘテロ原子を有していても良い炭素数１〜３０の１価の炭化水素基、ｒは１〜６０の数を示し、ｒ個のＲ4は同一でも異なっていてもよい。）
式（II）において、ヘテロ原子としては、例えば、窒素原子、酸素原子、ハロゲン原子（フッ素原子、塩素原子、臭素原子等）及び硫黄原子が挙げられる。
【００３１】
Ｒ4の代表例としては、置換基を有していてもよい炭素数６〜３０の２価の芳香族環、置換基を有していてもよい炭素数３〜３０の２価のヘテロ環及び置換基を有していてもよい炭素数１〜３０のアルキレン基が挙げられる。これらの環又は基は、２種以上を組合わせたものであってもよい。置換基としては、炭素数６〜２９の芳香族環、炭素数３〜２９のヘテロ環、炭素数１〜２９のアルキル基、ハロゲン原子（フッ素原子、塩素原子、臭素原子等）、アミノ基等が挙げられる。
【００３２】
Ｒ4の好適な例としては、炭素数１〜２４の置換基を有していてもよいフェニレン基、炭素数１〜３０、好ましくは炭素数１〜２０のアルキレン基、置換基として芳香族環を有する炭素数７〜３０のアルキレン基及び置換基としてヘテロ環を有する炭素数４〜３０のアルキレン基が挙げられる。
【００３３】
また、Ｒ4Ｏ基の好適な例としては、エチレンオキシ基、プロピレンオキシ基、トリメチレンオキシ基、テトラメチレンオキシ基、ヘプタメチレンオキシ基、ヘキサメチレンオキシ基及びこれらアルキレンオキシ基の１種以上の組合せからなる炭素数２〜７のアルキレンオキシ基やフェニレンオキシ基が挙げられる。最も好ましくは炭素数２又は３のアルキレンオキシ基である。ｒ個のＲ4は、同一でも異なっていてもよく、異なる場合は、ブロック付加、ランダム付加、交互付加等いずれであってもよい。
【００３４】
Ｒ5は、水素原子又はヘテロ原子を有していてもよい炭素数１〜３０の１価の炭化水素基である。ヘテロ原子としては、例えば、窒素原子、酸素原子及び硫黄原子が挙げられる。Ｒ5の代表例としては、水素原子、置換基を有していてもよい炭素数６〜３０の１価の芳香族環、置換基を有していてもよい炭素数３〜３０の１価のヘテロ環、又は置換基を有していてもよい炭素数１〜３０のアルキル基が挙げられる。置換基としては、炭素数６〜２９の芳香族環、炭素数４〜２９のヘテロ環、ハロゲン原子（フッ素原子、塩素原子、臭素原子）、アミノ基等が挙げられる。
【００３５】
Ｒ5の好適な例としては、水素原子、フェニル基、炭素数１〜３０、好ましくは炭素数１〜２０のアルキル基、置換基として芳香族環を有する炭素数７〜３０のアルキル基及び置換基としてヘテロ環を有する炭素数４〜３０のアルキル基が挙げられる。Ｒ5のより好適な例としては、水素原子、メチル基、エチル基、（イソ）プロピル基、（イソ）ブチル基、（イソ）ペンチル基、（イソ）ヘキシル基等の炭素数１〜６のアルキル基、フェニル基等が挙げられる。
ｒは１〜６０の数であるが、好ましくは１〜３０の数、より好ましくは３〜１０の数である。
【００３６】
モノマー(II)の具体例としては、ポリエチレングリコール（２〜３０：式（II）中のｒの値を示す。以下同じ）（メタ）アクリレート、ポリ（エチレングリコール（１〜１５）・プロピレングリコール（１〜１５））（メタ）アクリレート、ポリプロピレングリコール（２〜３０）（メタ）アクリレート、メトキシポリエチレングリコール（１〜３０）（メタ）アクリレート、メトキシポリテトラメチレングリコール（１〜３０）（メタ）アクリレート、エトキシポリエチレングリコール（１〜３０）（メタ）アクリレート、（イソ）プロポキシポリエチレングリコール（１〜３０）（メタ）アクリレート、ブトキシポリエチレングリコール（１〜３０）（メタ）アクリレート、メトキシポリプロピレングリコール（１〜３０）（メタ）アクリレート、メトキシ（エチレングリコール・プロピレングリコール共重合）（１〜３０、その中のエチレングリコール：１〜２９）（メタ）アクリレート等が挙げられ、これらはそれぞれ単独で又は２種以上を混合して使用することができる。
【００３７】
モノマー(II)の中では、ポリエチレングリコール（２〜３０）（メタ）アクリレート、ポリプロピレングリコール（２〜３０）（メタ）アクリレートが好ましい。
【００３８】
本発明のモノマー成分中におけるポリオキシアルキレン又はアリーレン基含有モノマーの含有量は、印字濃度の観点から、好ましくは１〜５０重量％、より好ましくは３〜４０重量％、更に好ましくは５〜３０重量％である。
【００３９】
本発明のモノマー成分は、更にマクロモノマーを含有することが好ましい。本発明に用いられるマクロモノマーの代表例としては、片末端に重合性官能基を有し、好ましくは数平均分子量が500 〜500000、より好ましくは1000〜10000 であるマクロモノマーが挙げられる。
【００４０】
なお、マクロモノマーの数平均分子量は、溶媒として１mmol/L のドデシルジメチルアミン含有クロロホルムを用いたゲルクロマトグラフィーにより、標準物質としてポリスチレンを用いて測定される。
【００４１】
マクロモノマーの具体例としては、片末端に重合性官能基を有するスチレン系マクロモノマー、片末端に重合性官能基を有するシリコーン系マクロモノマー、片末端に重合性官能基を有する（メタ）アクリル酸エステル系マクロモノマー、例えばメチルメタクリレート系マクロモノマー、ブチルアクリレート系マクロモノマー、イソブチルメタクリレート系マクロモノマー等が挙げられる。これらの中では、ビニルポリマーに顔料を十分に含有させる観点から、片末端に重合性官能基を有するスチレン系マクロモノマーが好ましい。
【００４２】
片末端に重合性官能基を有するスチレン系マクロモノマーとしては、片末端に重合性官能基を有するスチレン単独重合体、及び片末端に重合性官能基を有する、スチレンと他のモノマーとの共重合体が挙げられる。
【００４３】
片末端に重合性官能基を有する、スチレンと他のモノマーとの共重合体において、他のモノマーとしては、アクリロニトリル等が挙げられる。また、そのスチレンの含有量は、顔料が十分にビニルポリマーに含有されるようにする観点から、好ましくは60重量％以上、より好ましくは70重量％以上である。
【００４４】
片末端に重合性官能基を有するスチレン系マクロモノマーの中では、片末端に重合性官能基としてアクリロイルオキシ基又はメタクリロイルオキシ基を有するスチレン系マクロモノマーが好ましい。
【００４５】
商業的に入手しうるスチレン系マクロモノマーとしては、例えば、東亜合成（株）製のAS-6, AS-6S, AN-6, AN-6S, HS-6S, HS-6等が挙げられる。
【００４６】
シリコーン系マクロモノマーの中では、式(III):
Ｘ（Ｙ）pＳｉ（Ｒ6）3-q(Ｚ）q    (III)
（式中、Ｘは重合可能な不飽和基、Ｙは２価の結合基、Ｒ6はそれぞれ独立して水素原子、低級アルキル基、アリール基又はアルコキシ基、Ｚは500 以上の数平均分子量を有する１価のシロキサンポリマーの残基、ｐは０又は１、ｑは１〜３の整数を示す）
で表されるシリコーン系マクロモノマーが、インクジェットプリンターのヘッドの焦げ付きを防止する観点から好ましい。
【００４７】
式(III)で表されるシリコーン系マクロモノマーにおいて、Ｘで示される重合可能な不飽和基の代表例としては、CH2＝CH−基、CH2＝C(CH3)−基等の炭素数２〜６の１価不飽和炭化水素基が挙げられる。Ｙで示される２価の結合基の代表例としては、−COO−基、−COOCaH2a−基（ａは１〜５の整数を示す）、フェニレン基等の２価の結合基が挙げられる。これらの中では−COOC3H6−が好ましい。Ｒ6の具体例としては、水素原子；メチル基、エチル基等の炭素数１〜５の低級アルキル基；フェニル基等の炭素数６〜２０のアリール基、メトキシ基等の炭素数１〜２０のアルコキシ基等が挙げられる。これらの中では、メチル基が好ましい。Ｚは、好ましくは数平均分子量500 〜5000の１価のジメチルシロキサンポリマーの残基である。ｐは、好ましくは１である。ｑは、好ましくは１である。
【００４８】
更に好適なシリコーン系マクロモノマーの例としては、式(IV)、（Ｖ）、(VI)又は(VII)で表されるマクロモノマー等が挙げられる。
【００４９】
CH2＝CR1-COOC3H6-[Si(R7)2-O]b-Si(R7)3    (IV)
（式中、Ｒ1は前記と同じ。Ｒ7はそれぞれ独立して水素原子又は炭素数１〜５の低級アルキル基、ｂは５〜６０の数を示す。）
CH2＝CR1-COO-[Si(R7)2-O]b-Si(R7)3    （Ｖ）
（式中、Ｒ1、Ｒ7及びｂは前記と同じ。）
CH2＝CR1-Ph-[Si(R7)2-O]b-Si(R7)3    (VI)
（式中、Ｐｈはフェニレン基、Ｒ1、Ｒ7及びｂは前記と同じ。）
CH2＝CR1-COOC3H6-Si(OE)3    （VII）
〔式中、Ｒ1は前記と同じ。Ｅは式：-[Si(R7)2-O]c-Si(R7)3基（Ｒ7は前記と同じで、ｃは５〜６５の数）を示す。〕
これらのシリコーンマクロモノマーの中では、式(IV)で表されるシリコーンマクロモノマーがより好ましく、式(VIII)：
CH2＝C(CH3)-COOC3H6-[Si(CH3)2-O]d-Si(CH3)3    (VIII)
（式中、ｄは８〜４０の数を示す。）
で表されるシリコーン系マクロモノマーが特に好ましい。その商業的に入手しうるシリコーン系マクロモノマーの例として、FM-0711 〔チッソ（株）製、商品名〕等が挙げられる。
【００５０】
本発明のモノマー成分中におけるマクロモノマーの含有量は、耐水性の観点から、好ましくは１〜５０重量％、より好ましくは３〜４０重量％、更に好ましくは５〜３０重量％である。
【００５１】
本発明の水不溶性ビニルポリマーは、塊状重合法、溶液重合法、懸濁重合法、乳化重合法等の公知の重合法により、モノマー成分を共重合させることによって得られる。これらの重合法の中では、溶液重合法が好ましい。
【００５２】
溶液重合法で用いる溶媒としては、有機溶媒が好ましく、有機溶媒として水混和性有機溶媒を用いる場合、水混和性有機溶媒と水とを混合して用いることもできる。有機溶媒としては、例えば、メタノール、エタノール、プロパノール等の炭素数１〜３の脂肪族アルコール；アセトン、メチルエチルケトン、メチルイソブチルケトン等のケトン類；酢酸エチル等のエステル類等が挙げられる。これらの中では、メタノール、エタノール、アセトン、メチルエチルケトン又はこれらのうちの１種以上と水との混合溶媒が好ましい。
【００５３】
なお、重合の際には、ラジカル重合開始剤を用いることができる。好ましいラジカル重合開始剤としては、２，２’−アゾビスイソブチロニトリル、２，２’−アゾビス（２，４−ジメチルバレロニトリル）、ジメチル−２，２’−アゾビスブチレート、２，２’−アゾビス（２−メチルブチロニトリル）、１，１’−アゾビス（１−シクロヘキサンカルボニトリル）等のアゾ化合物が挙げられる。また、ラジカル重合開始剤として、ｔ−ブチルペルオキシオクトエート、ジ−ｔ−ブチルペルオキシド、ジベンゾイルオキシド等の有機過酸化物を使用することもできる。
モノマー成分に対する重合開始剤の量は、好ましくは０．００１〜５モル％、より好ましくは０．０１〜２モル％である。
【００５４】
なお、重合の際には、さらに重合連鎖移動剤を添加してもよい。重合連鎖移動剤の具体例としては、オクチルメルカプタン、ｎ−ドデシルメルカプタン、ｔ−ドデシルメルカプタン、ｎ−テトラデシルメルカプタン、メルカプトエタノール等のメルカプタン類；ジメチルキサントゲンジスルフィド、ジイソプロピルキサントゲンジスルフィド等のキサントゲンジスルフィド類；テトラメチルチウラムジスルフィド、テトラブチルチウラムジスルフィド等のチウラムジスルフィド類；四塩化炭素、臭化エチレン等のハロゲン化炭化水素類；ペンタフェニルエタン等の炭化水素類；及びアクロレイン、メタクロレイン、アリルアルコール、２−エチルヘキシルチオグリコレート、タービノーレン、α−テルピネン、γ−テルピネン、ジペンテン、α−メチルスチレンダイマー、さらに９，１０−ジヒドロアントラセン、１，４−ジヒドロナフタレン、インデン、１，４−シクロヘキサジエン等の不飽和環状炭化水素化合物；２，５−ジヒドロフラン等の不飽和ヘテロ環状化合物等が挙げられ、これらは、それぞれ単独で又は２種以上を混合して用いることができる。
【００５５】
モノマー成分の重合条件は、使用するラジカル重合開始剤、モノマー、溶媒の種類等によって異なるが、通常、重合温度は３０〜１００℃、好ましくは５０〜８０℃であり、重合時間は１〜２０時間である。また、重合雰囲気は、窒素ガス等の不活性ガス雰囲気であることが好ましい。
【００５６】
重合反応の終了後、反応溶液から再沈澱、溶媒留去等の公知の方法によってビニルポリマーを単離することができる。また、得られたビニルポリマーは、再沈澱を繰り返したり、膜分離、クロマトグラフ法、抽出法等により、未反応のモノマー等を除去して精製することができる。
【００５７】
本発明の水不溶性ビニルポリマーの重量平均分子量は、印字濃度及び光沢性の観点から、好ましくは１００００〜３０００００、より好ましくは２００００〜２５００００、更に好ましくは３００００〜２０００００である。
【００５８】
尚、水不溶性ビニルポリマーの重量平均分子量は、標準物質としてポリスチレン、溶媒として５０mmol/LのLiBrを含有するジメチルホルムアミドを用いたゲルパーミエーションクロマトグラフィーにより測定した値である。
【００５９】
［水不溶性ビニルポリマーの水分散体］
本発明の水不溶性ビニルポリマーの水分散体は、例えば、水不溶性ビニルポリマーを有機溶媒に溶解し、得られた溶液に顔料を添加し、予備混練し、次いで中和剤及び水を添加して混練し、分散処理を施すことによって水中油型の分散体を調製し、得られた混練物から有機溶媒を除去することによって得ることができる。混錬及び分散処理を行う際には、例えば、ボールミル、ロールミル、ビーズミル、高圧ホモジナイザー、高速撹拌型分散機等を用いることができる。これらの中では、無機不純物の混入量を少なくすることができる観点から、高圧ホモジナイザーが好ましい。
【００６０】
ここでいう「有機溶媒」とは、１０１ｋＰａでの沸点が１３０℃未満である有機溶媒を意味する。有機溶媒の中では、アルコール系溶媒、ケトン系溶媒及びエーテル系溶媒が好ましい。
【００６１】
アルコール系溶媒として、メタノール、エタノール、イソプロパノール、ｎ−ブタノール、第３級ブタノール、イソブタノール、ジアセトンアルコール等が挙げられる。ケトン系溶媒として、アセトン、メチルエチルケトン、ジエチルケトン、メチルイソブチルケトン等が挙げられる。エーテル系溶媒として、ジブチルエーテル、テトラヒドロフラン、ジオキサン等が挙げられる。これらの有機溶媒の中では、イソプロパノール、アセトン及びメチルエチルケトンが好ましい。
【００６２】
中和剤として、塩生成基の種類に応じて酸又は塩基を使用することができる。酸としては、塩酸、硫酸等の無機酸、酢酸、プロピオン酸、乳酸、コハク酸、グリコール酸、グルコン酸、グリセリン酸等の有機酸が挙げられる。塩基としては、トリメチルアミン、トリエチルアミン等の３級アミン類、アンモニア、水酸化ナトリウム、水酸化カリウム等が挙げられる。中和度には、特に限定がないが、通常、得られる水分散体の液性が中性、例えば、ｐＨが４ 〜１０であることが好ましい。
【００６３】
塩生成基を中和させた後の水不溶性ビニルポリマーの２５℃での水に対する溶解度は、耐水性の観点から１５重量％以下が好ましく、水系インクの低粘度化の観点から１０重量％以下が更に好ましく、５重量％以下が特に好ましく、１重量％以下が最も好ましい。
【００６４】
本発明の水分散体中の、顔料を含有する水不溶性ビニルポリマーの粒径は、ノズルの目詰まり防止及び分散安定性の観点から、好ましくは０．０１〜０．５０μｍ、より好ましくは０．０２〜０．２０μｍである。
【００６５】
尚、顔料を含有する水不溶性ビニルポリマーの粒径は、レーザー粒子解析システム〔大塚電子（株）製、ＥＬＳ−８０００〕を用いて測定した値である。
【００６６】
本発明の水分散体における、顔料を含有する水不溶性ビニルポリマーの含有量（固形分）は、印字濃度及び分散安定性の観点から、好ましくは１〜５０重量％、より好ましくは５〜３０重量％である。
【００６７】
本発明において、顔料を含有する水不溶性ビニルポリマーは、少なくとも顔料と水不溶性ビニルポリマーにより粒子が形成されているものであれば粒子形態は特に制限されるも
のではなく、例えば、水不溶性ビニルポリマーに顔料が内包された粒子形態、水不溶性ビニルポリマーに顔料が均一に分散された粒子形態、水不溶性ビニルポリマーに顔料が内包されているが、粒子表面に一部の顔料が露出した粒子形態等が含まれる。
【００６８】
［水系インク］
本発明のインクジェット記録用水系インク中における水分散体の含有量は、通常、印字濃度及び吐出安定性の観点から、顔料を含有する水不溶性ビニルポリマー粒子の固形分量として、好ましくは１〜３０重量％、より好ましくは２〜１５重量％となるように調整することが望ましい。
【００６９】
本発明の水系インクには、必要により、湿潤剤、分散剤、消泡剤、防黴剤、キレート剤等の添加剤を添加することもできる。
【００７０】
湿潤剤としては、例えば、エチレングリコール、プロピレングリコール、ジエチレングリコール、トリエチレングリコール、ポリエチレングリコール、グリセリン、ジエチレングリコールジエチルエーテル、ジエチレングリコールモノｎ−ブチルエーテル、トリエチレングリコールモノｎ−ブチルエーテル等の多価アルコール及びそのエーテル、アセテート類、Ｎ−メチル−２−ピロリドン、１，３−ジメチルイミダゾリジノン等の含窒素化合物等が挙げられる。水系インク中における湿潤剤の含有量は、好ましくは０．１〜５０重量％、より好ましくは０．１〜３０重量％である。水系インク中の水の含有量は、４０〜９０重量％が好ましい。
【００７１】
本発明の水系インクには更に、界面活性剤等のアニオン系、ノニオン系、カチオン系、及び両性の分散剤を配合してもよい。水系インク中における分散剤の含有量は、好ましくは０．１〜５０重量％、より好ましくは１〜２０重量％である。
【実施例】
【００７２】
例中の「部」は、特記しない限り「重量部」である。
【００７３】
製造例１〜３
表１に示すモノマー、有機溶媒（メチルエチルケトン）、重合連鎖移動剤（２−メルカプトエタノール）、重合開始剤を用い、窒素ガス置換を十分に行った反応容器内で、７５℃攪拌下重合し、モノマー成分（１００部）に対してメチルエチルケトン（４０部）に溶解した２, ２' −アゾビス（２, ４−ジメチルバレロニトリル）（０．９部）で未反応モノマーを追い切り、その後８０℃で１時間熟成させ、ポリマー溶液Ａ〜Ｃを得た。得られたポリマーの重量平均分子量を表１に示す。
【００７４】
尚、ポリマーの重量平均分子量は、標準物質としてポリスチレン、溶媒として５０mmol/LのLiBrを含有するジメチルホルムアミドを用いたゲルパーミエーションクロマトグラフィーにより測定した。
【００７５】
なお、表１に示す化合物の詳細は、以下のとおりである。
・アクリルアミド：和光純薬工業（株）製、１級試薬
・ポリプロピレングリコールモノメタクリレート：プロピレンオキシドの付加モル数＝平均９モル、末端水酸基
・ポリエチレングリコールモノメタクリレート：エチレンオキシドの付加モル数＝平均２３モル、末端メトキシ基
・スチレンマクロモノマー：東亜合成（株）製、商品名:ＡＳ−6Ｓ、数平均分子量:６０００ 、重合性官能基：メタクリロイルオキシ基
・Ｖ−65：和光純薬工業（株）製、重合開始剤、２, ２' −アゾビス（２, ４−ジメチルバレロニトリル）
【００７６】
【表１】
2005041994.tif 000002
【００７７】
実施例１
ポリマー溶液Ａから減圧乾燥させて得られたポリマー５部を、メチルエチルケトン１５部に溶かし、その中に中和剤(５Ｎ水酸化ナトリウム水溶液）を所定量加えてメタクリル酸を中和した。更にモノアゾ系イエロー顔料〔Ｃ．Ｉ．ピグメント・イエロー７４ 、大日精化工業（株）製〕１５部を加え、水を加えながら分散機で処理した。
【００７８】
得られた混練物に、イオン交換水１００部を加え、攪拌した後、減圧下、６０℃でメチルエチルケトンを除去し、更に一部の水を除去したのち、５μｍのフィルター〔アセチルセルロース膜、外径：２．５cm 、富士写真フイルム（株）製〕を取り付けた容量２５mLの針なしシリンジ〔テルモ（株）製〕で濾過し、粗大粒子を除去し、平均粒径９８ｎｍの水分散体を得た（固形分として２５重量％）。
【００７９】
得られた水分散体に、表２に示す成分を加え、特開平１１−３４９８７６号公報記載の実施例１と同様にして水系インクを調製した。
【００８０】
なお、表２に示す化合物の詳細は、以下のとおりである。
・サーフィノール４６５：ノニオン活性剤、エアプロダクツ社製
・Ｐｌｏｘｅｌ  ＸＬ２（Ｓ）：抗菌剤、アビシア（株）製
実施例２
ポリマー溶液Ｂから減圧乾燥させて得られたポリマーを用いる以外は実施例１と同様にして、平均粒径１０７ｎｍの水分散体を得た（固形分として２５重量％）。更に得られた水分散体に、表２に示す成分を加え、同様にインクを調製した。
【００８１】
比較例１
ポリマー溶液Ｃから減圧乾燥させて得られたポリマーを用いる以外は実施例１と同様にして、平均粒径９７ｎｍの水分散体を得た（固形分として２５重量％）。更に得られた水分散体に、表２に示す成分を加え、同様にインクを調製した。
【００８２】
実施例１〜２及び比較例１で得られた水系インクの物性を下記方法に基づいて評価した。その結果を表２に示す。
【００８３】
（１）分散安定性
レーザー粒子解析システム〔大塚電子（株）製、ＥＬＳ−８０００〕を用い、インクに含まれている、顔料を含有するポリマー粒子の平均粒径（以下、保存前の平均粒径という）を測定した。このポリマー粒子を４０℃に調整した減圧乾燥機〔ヤマト科学（株）製、ＤＰ３３〕で１２時間乾燥した後、同様の方法にて平均粒径（以下、保存後の平均粒径という）を測定した。分散安定性の指標として、分散安定度を下記式に従って求め、以下の評価基準に基づいて評価した。
【００８４】
分散安定度（％）＝［保存後の平均粒径／保存前の平均粒径］×１００
＜評価基準＞
◎：分散安定度が１００％以上１２０ ％未満
○：分散安定度が１２０ ％以上１４０ ％未満
△：分散安定度が１４０ ％以上１６０％未満
×：分散安定度が１６０％以上
（２）光沢性
セイコーエプソン（株）製のインクジェットプリンター（型番：ＥＭ−９００Ｃ）を用い、専用紙〔セイコーエプソン社製、PM写真用紙〕にベタ印字し、２５℃で１日放置後、光沢度を光沢計（日本電飾（株）製、品番:PG-1M、測定角６０°) で測定し、以下の評価基準に基づいて評価した。
【００８５】
＜評価基準＞
◎：光沢度が１００以上
○：光沢度が８５以上１００未満
△：光沢度が７０以上８５未満
×：光沢度が７０未満
（３）印字濃度
（２）と同様のプリンターを用い、普通紙〔ゼロックス社製、コピー用紙４０２４〕にベタ印字し、２５℃で１日放置後、印字濃度をマクベス濃度計（マクベス社製、品番:RD９１４) で測定し、以下の評価基準に基づいて評価した。
【００８６】
＜評価基準＞
◎：印字濃度が１．２以上
○：印字濃度が１．１以上１．２ 未満
△：印字濃度が１．０ 以上１．１ 未満
×：印字濃度が１．０未満
【００８７】
【表２】
2005041994.tif 000003
【００８８】
表２に示された結果より、比較例１の水系インクに対して、実施例１〜２の水系インクは、いずれも、分散安定性に優れ、専用紙における光沢性が高く、普通紙における印字濃度が高い印刷物が得られることがわかる。